(57)【要約】  【課題】工業用織物に利用するポリエステルモノフィラメントとして必要十分な引張強度および引掛強度の両特性を具備し、従来のポリエステルモノフィラメントと比較して極めて良好な耐摩耗性を備えた、工業用織物の構成素材として好適なポリエステルモノフィラメントおよびこれを用いた工業用織物を提供する。  【解決手段】ポリエステル系樹脂から成るモノフィラメントの表面に、炭酸カルシウムを含有する熱可塑性樹脂Ａから成る被覆層が形成されたモノフィラメントであって、引張強度が３．０ｃＮ／ｄｔｅｘ以上、且つ引掛強度が３．０ｃＮ／ｄｔｅｘ以上であることを特徴とするポリエステルモノフィラメント。【選択図】  なし【特許請求の範囲】
【請求項１】
ポリエステル系樹脂から成るモノフィラメントの表面に、炭酸カルシウムを含有する熱可塑性樹脂Ａから成る被覆層が形成されたモノフィラメントであって、引張強度が３．０ｃＮ／ｄｔｅｘ以上、且つ引掛強度が３．０ｃＮ／ｄｔｅｘ以上であることを特徴とするポリエステルモノフィラメント。
【請求項２】
前記炭酸カルシウムの含有量が、ポリエステルモノフィラメントの全量１００重量部に対して０．５〜３重量部であることを特徴とする請求項１に記載のポリエステルモノフィラメント。
【請求項３】
前記炭酸カルシウムの平均粒子径（粒度分布からの重量５０％径）が１〜１０μｍであることを特徴とする請求項１または２に記載のポリエステルモノフィラメント。
【請求項４】
前記熱可塑性樹脂Ａの融点が２００℃以上であることを特徴とする請求項１〜３のいずれか１項に記載のポリエステルモノフィラメント。
【請求項５】
前記熱可塑性樹脂Ａが共重合ポリエステル樹脂であることを特徴とする請求項１〜４のいずれか１項に記載のポリエステルモノフィラメント。
【請求項６】
前記ポリエステル系樹脂の固有粘度が０．６５〜１．３０であることを特徴とする請求項１〜５のいずれか１項に記載のポリエステルモノフィラメント。
【請求項７】
請求項１〜６のいずれか１項に記載のポリエステルモノフィラメントを経糸および／または緯糸の少なくとも一部に使用したことを特徴とする工業用織物。
【請求項８】
抄紙用織物であることを特徴とする請求項７に記載の工業用織物。
【発明の詳細な説明】
【技術分野】
【０００１】
本発明は、工業用織物に利用するポリエステルモノフィラメントとして必要十分な引張強度および引掛強度の両特性を具備し、従来のポリエステルモノフィラメントと比較して極めて良好な耐摩耗性を備えた、工業用織物の構成素材として好適なポリエステルモノフィラメントおよびこれを用いた工業用織物に関するものである。
【背景技術】
【０００２】
ポリエステルは優れた機械的特性を有しているため、従来、各種工業用部品、衣料用および工業用繊維材料、各種織物用途などに広く使用されてきており、例えばポリエステルから成る繊維のうち、ポリエチレンテレフタレートモノフィラメントは、抄紙ドライヤーカンバス、抄紙ワイヤー、各種ブラシ、筆毛、印刷スクリーン用紗、釣り糸、ゴム補強用繊維材料などに広く好適に用いられてきている。
【０００３】
しかるにここで、抄紙用の工業用織物などは、実際に使用される際、いずれも駆動ロールや制御ロール、また製造品などに含まれる硬度の高い微粒子などと接触して摩耗することから、それらの構成素材には優れた耐摩耗性が要求されている。
【０００４】
特に、製紙業界においては、従来は酸性紙が主として製造されていたが、紙の経日劣化の問題が顕著になるにしたがい、近年では中性紙への転換が盛んに行われるようになってきており、この酸性紙から中性紙への転換に伴い、填料と呼ばれる紙への充填材が、従来のタルクから炭酸カルシウムに変更されるようになり、ここで用いられる填料の変更が、抄紙工程で使用される織物である抄紙ワイヤーや抄紙ドライヤーカンバスの寿命に影響を及ぼすようになってきた。
【０００５】
すなわち、炭酸カルシウム粒子はタルク粒子と比較して粒子硬度が高いため、抄紙工程に使用される織物の構成素材であるポリエステルモノフィラメントの摩耗劣化を早めてしまい、織物の寿命が短くなるという問題が顕著となってきているのである。
【０００６】
一方、これら填料と抄紙用織物との接触による摩耗劣化を改善する方法としては、ナイロンモノフィラメントをこれら抄紙用織物に使用することが知られている。
【０００７】
しかしながら、ナイロンモノフィラメントを用いた抄紙用織物は、摩耗し難いという利点を有するものの、ポリエステルモノフィラメントからなる織物と比較して、抄紙時の水分の影響により織物の寸法が大きく変化することなど、寸法安定性に致命的な欠点があることから抄紙工程の全工程には使用できないのが実情である。
【０００８】
また、抄紙ドライヤーカンバスにおいては、従来では、その使用環境が高温多湿になることから、ポリエステルモノフィラメントが加水分解劣化することにより織物の強度劣化を来たし、耐久寿命が短いことが大きな問題とされていた。しかし近年では、ポリエステルモノフィラメントからなる織物が加水分解劣化によって寿命を迎えるよりも早く、炭酸カルシウムやカオリンなどの硬い無機顔料からなる填料を含有またはコーティングした紙製品との接触によって著しく摩耗劣化し、織物としての使用に耐えない状態になることが新たな問題として顕在化しており、耐摩耗性を改良したポリエステルモノフィラメントの開発がしきりに望まれるようになってきた。
【０００９】
このような問題点を解決するため、従来様々な提案が行われてきた。
【００１０】
例えば、ポリエチレンテレフタレートに熱可塑性エラストマである熱可塑性ポリウレタンを含有させたモノフィラメントを使用した耐摩耗性の改良された抄紙用織物（例えば、特許文献１参照）が提案されているが、この技術で使用されるモノフィラメントを製造する際には、ポリエチレンテレフタレートの融点以上で溶融紡糸する必要があるため、熱可塑性ポリウレタン中においてウレタン結合およびエーテル鎖の熱分解が発生し、得られるモノフィラメントは工業用として十分な引張強度が得られないという問題があった。
【００１１】
また、ポリエステルに、無機酸化物、水酸化物、炭酸塩、重炭酸塩、窒化物および炭化物からなる群から選択された２０ｎｍ〜１００ｎｍの厚みと、２０：１以下のアスペクト比を有する非層状小板形粒子を配合することにより、ポリエステル繊維の耐摩耗性を向上させる技術（例えば、特許文献２参照）、あるいはポリエステルに加水分解安定剤と平均粒径が１００ｎｍ以下のケイ素、アルミニウムおよび／またはチタンの酸化物を配合したポリエステル繊維の使用により、工業用布の耐摩耗性を向上させる技術（例えば、特許文献３参照）が提案されているが、これらのポリエステル繊維は、工業用としては十分な引張強度を有するものの、添加する非層状小板形粒子あるいは金属酸化物の粒径が小さいために十分な耐摩耗性が得られず、工業用織物としては実用的ではないという問題を残していた。
【００１２】
さらに、少なくとも一つのスルホン酸基またはスルホン酸金属塩基をもつ化合物を共重合してなる芳香族ポリエステルに、酸化ジルコニウム粒子を添加してなる耐摩耗性に優れた繊維を製造しうるポリエステル組成物（例えば、特許文献４参照）が提案されているが、この組成物から得られるモノフィラメントは、若干の耐摩耗性向上効果は認められるものの、添加したジルコニウム粒子が凝集することに起因して線径変動が大きくなるため、工業用織物として必要な表面平滑性を満足し得ないという問題を有していた。
【先行技術文献】
【特許文献】
【００１３】
【特許文献１】特開平２−８０６８８号公報
【特許文献２】特開２００７−２３４７４号公報
【特許文献３】特開２００６−６３５１１号公報
【特許文献４】特開平５−１７１０１４号公報
【発明の概要】
【発明が解決しようとする課題】
【００１４】
本発明は、上述した従来技術における問題点の解決を課題として検討した結果、達成されたものである。
【００１５】
したがって、本発明の目的は、工業用織物に利用するポリエステルモノフィラメントとして必要十分な引張強度および引掛強度の両特性を具備し、従来のポリエステルモノフィラメントと比較して極めて良好な耐摩耗性を備え、工業用織物の構成素材として好適なポリエステルモノフィラメントおよびこれを用いた工業用織物を提供することにある。
【課題を解決するための手段】
【００１６】
上記目的を達成するために本発明によれば、ポリエステル系樹脂から成るモノフィラメントの表面に、炭酸カルシウムを含有する熱可塑性樹脂Ａから成る被覆層が形成されたモノフィラメントであって、引張強度が３．０ｃＮ／ｄｔｅｘ以上、且つ引掛強度が３．０ｃＮ／ｄｔｅｘ以上であることを特徴とするポリエステルモノフィラメントが提供される。
【００１７】
なお、本発明のポリエステルモノフィラメントにおいては、
前記炭酸カルシウムの含有量が、ポリエステルモノフィラメントの全量１００重量部に対して０．５〜３重量部であること、
前記炭酸カルシウムの平均粒子径（粒度分布からの重量５０％径）が１〜１０μｍであること、
前記熱可塑性樹脂Ａの融点が２００℃以上であること、
前記熱可塑性樹脂Ａが共重合ポリエステル樹脂であること、および
前記ポリエステル系樹脂の固有粘度が０．６５〜１．３０であること
が、いずれも好ましい条件として挙げられ、これら条件を満足することによって、さらに優れた効果を得ることができる。
【００１８】
また、本発明の工業用織物は、前記ポリエステルモノフィラメントを経糸および／または緯糸の少なくとも一部に使用したことを特徴とし、とりわけ抄紙ドライヤーカンバス、抄紙ワイヤーなどの抄紙用織物に好適に使用できる。
【発明の効果】
【００１９】
本発明によれば、以下に説明する通り、工業用織物に利用するポリエステルモノフィラメントとして必要十分な引張強度および引掛強度の両特性を有しつつ、従来のポリエステルモノフィラメントと比較して極めて良好な耐摩耗性を備え、工業用織物の構成素材として好適なポリエステルモノフィラメントおよびこれを用いた工業用織物を得ることができる。
【発明を実施するための形態】
【００２０】
以下に、本発明について更に詳細に説明する。
【００２１】
本発明のポリエステルモノフィラメントを構成するポリエステル系樹脂とは、ポリエチレンテレフタレート（以下、ＰＥＴという）、ポリプロピレンテレフタレートおよびポリブチレンテレフタレートなどのジカルボン酸またはエステル形成誘導体およびジオールまたはエステル形成誘導体から合成されるポリエステル系ポリマーのことである。これらの中でも、ジカルボン酸成分の９０モル％以上がテレフタル酸からなり、またグリコール成分の９０モル％以上がエチレングリコールからなるＰＥＴが好適である。
【００２２】
ＰＥＴは、上記のテレフタル酸成分の一部を、例えば２，６−ナフタレンジカルボン酸、イソフタル酸、１，４−シクロヘキサンジカルボン酸、アジピン酸、セバシン酸、スルホン酸金属塩置換イソフタル酸などで置き換えたものであってもよい。また、上記のエチレングリコール成分の一部を、例えばプロピレングリコール、テトラメチレングリコール、１，４−シクロヘキサンジメタノール、ジエチレングリコール、ネオペンチルグリコール、１，４−シクロヘキサンジオール、ポリアルキレングリコールなどで置き換えたものであってもよい。さらに、ペンタエリスリトール、トリメチロールプロパン、トリメリット酸、トリメシン酸、硼酸などの鎖分岐剤を少量併用することもできる。
【００２３】
さらに、ポリエステル系樹脂の固有粘度は０．６５〜１．３０が好ましく、さらに０．７〜１．２０であればより好ましい。上記の範囲を満足しないと、工業用織物に利用するポリエステルモノフィラメントとして必要十分な引張強度および引掛強度の両特性を満足しにくくなる傾向となる。
【００２４】
次に、本発明のポリエステルモノフィラメントは、上記ポリエステル系樹脂から成るモノフィラメント表面に、炭酸カルシウムを含有する熱可塑性樹脂Ａから成る被覆層が形成されていることを特徴とする。
【００２５】
従来、ポリエステルモノフィラメントの耐摩耗性を改善する技術としては、無機粒子をモノフィラメントの構成素材であるポリエステル樹脂中に内添する耐摩耗改善技術が多く提案されてきているが、これら技術では、耐摩耗性の向上は図れるものの、添加する無機粒子の影響によって、モノフィラメントの機械的特性の低下が著しく、工業用織物に利用する構成素材として、必要十分な引張強度および引掛強度を同時に実現することが困難であった。
【００２６】
そこで本発明者らは鋭意検討した結果、無機粒子をモノフィラメントの構成素材であるポリエステル樹脂中に内添するのではなく、モノフィラメント表面に無機粒子を含有する熱可塑性樹脂を被覆層として形成させることで、ポリエステルモノフィラメントの引張強度および引掛強度の両特性を犠牲にすることなく、さらに被覆層に含有させる無機粒子に炭酸カルシウムを用いることによって、極めて優れた耐摩耗性をも同時に実現できることを見出し、本発明に至ったのである。
【００２７】
本発明のポリエステルモノフィラメントにおいて、熱可塑性樹脂Ａから成る被覆層に含有させる炭酸カルシウムは、石灰石の種類および製法によって軽質炭酸カルシウムと重質炭酸カルシウムに大きく分類されるが、耐摩耗性の観点からは相対的に粗粒である重質炭酸カルシウムが好適に用いられる。
【００２８】
なお、炭酸カルシウムの平均粒子径（粒度分布からの重量５０％径）は１〜１０μｍであることが好ましい。
【００２９】
すなわち、炭酸カルシウムの平均粒子径が１μｍ以下では粒子凝集性が高いため、熱可塑性樹脂Ａから成る被覆層の中で炭酸カルシウム粒子が凝集粗大化し均一な分散状態が得られず、ポリエステルモノフィラメントの耐摩耗性にバラツキが生じるといった好ましくない結果を招きやすくなる。また１０μｍ以上であると、粒子凝集性は低いが粒子径が大きいため、ポリエステルモノフィラメントに線径斑が生じやすくなるため好ましくない。
【００３０】
また、炭酸カルシウムの含有量は、ポリエステルモノフィラメントの全量１００重量部に対して０．５〜３重量部であることが好ましい。ここで、炭酸カルシウムの含有量が０．５重量部未満であると耐摩耗性が得られにくい。なお、詳細は後述するが、本発明はポリエステル系樹脂から成るモノフィラメントの表面に、炭酸カルシウムを含有する熱可塑性樹脂Ａから成る被覆層（以降、炭酸カルシウムを含有する熱可塑性樹脂Ａからなる被覆層を単に被覆層ということもある）が形成されていることを特徴とするが、ここで炭酸カルシウムの含有量が３重量部以上であると、被覆層においてバインダーの役割を担う熱可塑性樹脂Ａの比率が低くなり、ポリエステルモノフィラメントの表面より被覆層が剥離しやすくなり、長時間に亘る耐摩耗性効果が得られにくい傾向となるため好ましくない。
【００３１】
次に、前記被覆層をモノフィラメントの表面に形成させるためには、熱可塑性樹脂Ａに炭酸カルシウムを含有させ、これをモノフィラメントの表面に固着させることが重要である。
【００３２】
ここで、モノフィラメントの表面に炭酸カルシウムと同時に被覆させる熱可塑性樹脂Ａとしては、ポリアミドやポリエステルといった汎用樹脂が好ましく、特に好適に利用可能な熱可塑性樹脂Ａとしては水分散型の熱可塑性樹脂が挙げられ、本発明のポリエステル系樹脂から成るモノフィラメント表面への接着性を考慮すると、とりわけ共重合ポリエステル樹脂が好適に使用される。
【００３３】
また、熱可塑性樹脂Ａの融点は、抄紙ドライヤーカンバスや抄紙ワイヤーなどといった抄紙用織物の使用環境を考慮して、２００℃以上であることが好ましい。
【００３４】
次に、本発明のポリエステルモノフィラメントは、ＪＩＳ−Ｌ１０１３に記載の方法に準拠した引張強度が３．０ｃＮ／ｄｔｅｘ以上で、且つＪＩＳ−Ｌ１０１３に記載の方法に準拠した引掛強度が３．０ｃＮ／ｄｔｅｘ以上であることが必須である。引張強度および引掛強度のどちらか一方でも規定範囲未満の場合は、製織時に糸切れが頻発してしまうばかりか、得られる工業用織物の実用強度までもが低くなるなどの悪影響を及ぼすこととなる。なお、本発明のポリエステルモノフィラメントは、引張強度が３．０ｃＮ／ｄｔｅｘ以上、且つ引掛強度が３．０ｃＮ／ｄｔｅｘであることを必須とするが、それぞれの実質的な強度範囲としては、引張強度が３．０ｃＮ／ｄｔｅｘ〜７．０ｃＮ／ｄｔｅｘ、また引掛強度が３．０ｃＮ／ｄｔｅｘ〜８．０ｃＮ／ｄｔｅｘの範囲を満足していることが好ましい。
【００３５】
また、本発明のポリエステルモノフィラメントの繊維軸方向に垂直な断面の形状（以下、断面形状もしくは断面という）は、丸、楕円、３角、Ｔ、Ｙ、Ｈ、＋、５葉、６葉、７葉、８葉などの多様形状、正方形、長方形、菱形、ドッグボーン状および繭型などいかなる断面形状を有するものでもよい。
【００３６】
ここで、本発明のポリエステルモノフィラメントの直径は、その使用用途に合わせ適宜選択することができるが、通常は０．０５〜３ｍｍ程度（異形断面の場合は、丸断面面積に換算して直径を算出する）の範囲のものが好適に使用される。
【００３７】
次に、本発明のポリエステルモノフィラメントの好ましい製造方法について例を挙げて説明する。
【００３８】
本発明のポリエステルモノフィラメントは、モノフィラメント表面に炭酸カルシウムを含有する熱可塑性樹脂Ａから成る被覆層を形成していることを特徴とするが、この被覆層の形成方法としては、オフライン式の別工程で、炭酸カルシウムを含有する熱可塑性樹脂Ａを、ディップ方式やローラータッチ方式、ノズルやドクター・ナイフ法などによって、従来公知の製法にて製造されたモノフィラメント表面に炭酸カルシウムを含有する熱可塑性樹脂Ａを塗布し、その後、加熱乾燥させて被覆層を形成する方法が挙げられる。
【００３９】
また、従来公知のモノフィラメントの製造工程において、その製造工程の中に炭酸カルシウムを含有する熱可塑性樹脂Ａをモノフィラメント表面に塗布する工程を設け、塗布後に加熱乾燥する工程を通過させることにより、オンラインにて被覆層を形成させることも可能である。なお、オンラインにて被覆層を形成させる場合に、熱可塑性樹脂Ａを塗布後の加熱乾燥工程は、加熱延伸ゾーンや加熱セットゾーンを兼ねた工程としても何ら支障はない。
【００４０】
ここで、モノフィラメントの表面に、炭酸カルシウムを含有する熱可塑性樹脂Ａから成る被覆層を形成させる場合には、熱可塑性樹脂Ａに添加する炭酸カルシウムを熱可塑性樹脂Ａに均一に微分散した状態で被覆させることが、安定した耐摩耗性を得るために望ましい。このため、熱可塑性樹脂Ａは、水や有機溶剤を分散剤として溶解あるいは微分散させたエマルションとした状態で炭酸カルシウムを混合することが好ましい。
【００４１】
なお、熱可塑性樹脂Ａの分散剤として、炭化水素系、アルコール系、エステル系、ケトン系、エーテル系などの有機溶剤を使用する場合には、塗布した樹脂の乾燥工程に排気、防火、空気清浄設備などを追加する必要があるため、分散剤には水を用いることが好ましい。
【００４２】
ここで、被覆層の厚さの変更は、炭酸カルシウム、熱可塑性樹脂Ａおよび分散剤から成るエマルションの液粘度を変更する方法が好ましい。
【００４３】
また、熱可塑性樹脂Ａを被覆層としてモノフィラメントの表面に形成させるには、加熱乾燥する必要があり、乾燥条件は熱可塑性樹脂Ａの融点より２０℃〜５０℃高い温度にて加熱乾燥することが好ましい。
【００４４】
かくして得られる本発明のポリエステルモノフィラメントは、工業用織物に利用するポリエステルモノフィラメントとして必要十分な引張強度および引掛強度の両特性を具備し、従来のポリエステルモノフィラメントと比較して極めて優れた耐摩耗性を有することから、各種工業用織物用途の分野で広く用いることが可能であり、中でも長期間に亘る使用が可能となる耐摩耗性向上の要求が強い抄紙ドライヤーカンバス、抄紙ワイヤーなどの抄紙用織物の構成素材として極めて好適である。
【実施例】
【００４５】
以下、本発明のポリエステルモノフィラメントの実施例に関し、更に詳細に説明をするが、本発明はその要旨を超えない限り、以下の実施例に何ら限定されるものではない。また、各種特性の評価は次に説明する方法に従って行った。
［炭酸カルシウムの平均粒子径］
粒子のエチレングリコール分散液を水に希釈、光線透過率８０〜９５％になるように水希釈濃度を調整し、レーザ回折散乱式粒度分布測定装置（堀場製作所製ＬＡ７００）を用いて、測定温度２５℃、循環速度５７０ｍＬ／ｍｉｎで測定した等価球形分布における粒度分布５０％の粒子径を平均粒子径とした。
［ポリエステル系樹脂の固有粘度］
オルトクロロフェノール溶液中２５℃で測定した粘度より求めた。
［ポリエステル系樹脂の融点］
示差走査熱量測定装置（セイコー電子工業社製ＤＳＣ２２０）を用いて、昇温速度１０℃／分で測定した。
［ポリエステルモノフィラメントの引張強度］
ＪＩＳ−Ｌ１０１３に記載の方法に準拠して、引張試験器（（株）オリエンテック製テンシロン／ＵＴＭ−ＩＩＩ−１００）を使用して測定し、試料が切断したときの強力を求めた。また、その強力を繊度で割り返して強度（ｃＮ／ｄｔｅｘ）を算出した。
［ポリエステルモノフィラメントの引掛強度］
ＪＩＳ−Ｌ１０１３に記載の方法に準拠して、引張試験器（（株）オリエンテック製 “テンシロン”（登録商標）／ＵＴＭ−ＩＩＩ−１００）を使用して測定し、試料が切断したときの強力を求めた。また、その強力を繊度で割り返して強度（ｃＮ／ｄｔｅｘ）を算出した。
［ポリエステルモノフィラメントの耐摩耗性］
ポリエステルモノフィラメントの一方の先端に０．２０ｃＮ／ｄｔｅｘの荷重をかけると共に、他方の先端を摺動装置につなぎ、炭酸カルシウム粉末中にてＳＵＳ製金属摩擦子（３Φ）と直交、接触させた。次に、試料を往復１２０回／ｍｉｎの速度で摺動させ、試料が破断するまでの摺動往復回数を破断回数とした。同一試料につき各１０本のポリエステルモノフィラメントについて夫々破断するまでの破断回数を測定、平均値を算出し、以下の基準で判断した。
【００４６】
破断回数２００回以上・・・耐摩耗性が良好である、
破断回数２００回未満・・・耐摩耗性が不十分である。
［製織時の工程通過性］
本発明のＰＥＴモノフィラメントを経糸および緯糸に使用して平織物を作製した。この平織物を長さ方向に５ｍ製織するに際し、経糸切れおよび緯糸打ち込み時の糸切れ状況を確認し、以下の基準で判断した。
【００４７】
○・・・経糸切れおよび緯糸打ち込み時の糸切れが、いずれも１回以下であった、
×・・・経糸切れおよび緯糸打ち込み時の糸切れのいずれかが２回以上発生した。
【００４８】
［実施例１］
ポリエステル系樹脂として、固有粘度１．０３のＰＥＴをエクストルダーの入口より供給し、３００℃にて溶融後、計量ポンプにて計量を行い、口金から押出した後、直ちに７０℃の温水浴中で冷却固化させて未延伸糸を得た。
【００４９】
引き続き、前記未延伸糸を常法に従い、合計５．５倍の延伸および０．８５倍の熱セットを行ない、断面形状が円形の直径０．４０ｍｍのモノフィラメントを得た。
【００５０】
次いで、熱可塑性樹脂Ａとして、融点が２１０℃の共重合ポリエステル樹脂を１０重量％、および平均粒子径３．４μｍの炭酸カルシウムを３重量％含有させた水系エマルションを作製、これをディップ方式にてモノフィラメント表面へ塗布後、２３０℃で１分間乾燥して、炭酸カルシウムを含有する熱可塑性樹脂Ａから成る被覆層を形成させたポリエステルモノフィラメントを得た。
【００５１】
なお、得られたポリエステルモノフィラメントの炭酸カルシウムの含有量は、ポリエステルモノフィラメント全量１００重量部に対して１．２重量部であった。得られたポリエステルモノフィラメントの引張強度、引掛強度、耐摩耗性および製織時の工程通過性を表１に示す。
【００５２】
［実施例２〜４］
ポリエステルモノフィラメントの被覆層を形成する炭酸カルシウムの含有量および平均粒子径（粒度分布からの重量５０％径）、またはモノフィラメントに使用するポリエステル系樹脂の固有粘度を、表１に示すように変更した以外は、実施例１と同様の方法にてポリエステルモノフィラメントを得た。
【００５３】
［比較例１〜３］
ポリエステルモノフィラメントへの炭酸カルシウムの付与方法および含有量を変更したこと以外は、実施例１と同様の方法にてポリエステルモノフィラメントを得た。
【００５４】
【表１】
2013216989.tif 000002
【００５５】
表１から明らかな通り、本発明におけるポリエステルモノフィラメント、すなわちポリエステル系樹脂から成るモノフィラメント表面に、炭酸カルシウムを含有する熱可塑性樹脂Ａから成る被覆層が形成され、引張強度が３．０ｃＮ／ｄｔｅｘ以上、且つ引掛強度が３．０ｃＮ／ｄｔｅｘ以上であることを特徴とするポリエステルモノフィラメント（実施例１〜４）は、工業用織物に利用するポリエステルモノフィラメントとして必要十分な引張強度および引掛強度の両特性を具備し、極めて良好な耐摩耗性を備えていることから、工業用織物の構成素材として用いるポリエステルモノフィラメントとして、極めて好適に利用できるものであることがわかる。
【００５６】
これに対して、本発明の規定を満たさないポリエステルモノフィラメント、すなわち炭酸カルシウムを含まないポリエステルモノフィラメント（比較例１）、または炭酸カルシウムを内添したポリエステルモノフィラメント（比較例２および３）などは、工業用織物に利用するポリエステルモノフィラメントとして求められる引張強度および引掛強度が不十分であり、また耐摩耗性が低いなど工業用織物用原糸としての要求特性を満足していないことがわかる。
【産業上の利用可能性】
【００５７】
本発明のポリエステルモノフィラメントは、工業用織物に利用するポリエステルモノフィラメントとして必要十分な引張強度および引掛強度の両特性を具備し、従来のポリエステルモノフィラメントと比較して極めて良好な耐摩耗性を備えていることから、工業用織物の構成素材として極めて好適に利用することができる。